(57)【特許請求の範囲】
【請求項１】
少なくとも１種の液体および少なくとも１種の無機塩の存在下に、時間に応じた温度プロフィールが０に等しい時間に対する温度の少なくとも２つの微分係数（ｄＴ／ｄｔ）を示し、０に等しいそれらの少なくとも２つの微分係数と関連する少なくとも２つの温度が少なくとも１０℃だけ異なるような温度条件下に、粒子の５０質量％以上がα結晶学的形態を示す銅フタロシアニン粒子を混練する工程を含み、前記少なくとも２つの温度が、第１温度と、第２温度とを含み、前記混練が、前記第１温度で行われ、次いで前記第２温度で行われ、前記第１温度が８０〜１５０℃であり、前記第２温度が３０〜８０℃であることを特徴とする、ε結晶学的形態を示す銅フタロシアニン粒子の製造方法。
【請求項２】
前記粒子の８０質量％より多くがα結晶学的形態を示し、前記粒子の２０質量％未満がε結晶学的形態を示す、請求項１に記載の方法。
【請求項３】
前記液体および前記無機塩を除去することによって前記銅フタロシアニン粒子を回収することによる回収工程をさらに含む、請求項１または２に記載の方法。
【請求項４】
前記第１温度が１００〜１２０℃であり、前記第２温度が５０〜６０℃である、請求項１〜３のいずれか一項に記載の方法。
【請求項５】
混練が絶えず変わる温度プロフィール下に行われる、請求項１〜３のいずれか一項に記載の方法。
【請求項６】
α結晶学的形態を示す前記銅フタロシアニン粒子が酸ペースト法を用いることによってβ結晶学的形態を示す銅フタロシアニン粒子から製造される、請求項１〜５のいずれか一項に記載の方法。
【請求項７】
前記液体が、水、Ｎ−メチル−２−ピロリドン、スルホラン、Ｎ，Ｎ−ジメチルホルムアミド、ジエチレングリコール、Ｎ−メチルホルムアミド、ジアセトンアルコール、グリセリン、エチレングリコール、プロピレングリコール、ポリプロピレングリコール、２−ブトキシエタノール、トリエチレングリコール、ジエチレングリコールモノメチルエーテル、トリエチレングリコールモノメチルエーテル、ジプロピレングリコールモノメチルエーテル、１−メトキシ−２−プロパノール、１−エトキシ−２−プロパノール、ケトンおよびキノリンからなる群から選択される少なくとも１種の液体である、請求項１〜６のいずれか一項に記載の方法。
【請求項８】
前記液体が、無機および有機酸ならびにアンモニウムカチオンまたは金属カチオンを有するそれらの塩から選択される少なくとも１種の添加剤をさらに含む、請求項１〜７のいずれか一項に記載の方法。
【請求項９】
前記添加剤が硫酸または金属カチオンを有する硫酸塩を含む、請求項８に記載の方法。
【請求項１０】
前記無機塩が、硫酸アルミニウム、硫酸ナトリウム、塩化カルシウム、塩化カリウムおよび塩化ナトリウムからなる群から選択される少なくとも１種の塩である、請求項１〜９のいずれか一項に記載の方法。
【請求項１１】
−ＳＯ3Ｍ、−ＳＯ2ＮＲ1Ｒ2および−Ｒ3−ＮＲ4Ｒ5（式中、Ｒ1およびＲ2は互いに独立しており、水素、アルキル、アルケニル、アリールもしくはシクロアルキルであり；Ｍはプロトン、アンモニウムカチオンまたは金属カチオンであり；Ｒ3は単結合、アルキレン、アリーレンであり、前記アルキレンおよびアリーレンは少なくとも１種の置換基で置換されていてもよく；Ｒ4およびＲ5は互いに独立しており、水素、アルキル、アルケニル、アリールもしくはシクロアルキルであるか、または一緒になって−ＣＯ−、−ＳＯ2−および−Ｎ＝Ｎ−の少なくとも１種を含有する縮合構造を形成する）からなる群から選択される少なくとも１種の官能基で置換された銅フタロシアニンの粒子が酸ペースト工程または混練工程中にさらに加えられる、請求項１〜１０のいずれか一項に記載の方法。
【請求項１２】
−ＳＯ3Ｍ、−ＳＯ2ＮＲ1Ｒ2および−Ｒ3−ＮＲ4Ｒ5（式中、Ｒ1およびＲ2は互いに独立しており、水素、アルキル、アルケニル、アリールもしくはシクロアルキルであり；Ｍはプロトン、アンモニウムカチオンまたは金属カチオンであり；Ｒ3は単結合、アルキレン、アリーレンであり、前記アルキレンおよびアリーレンは少なくとも１種の置換基で置換されていてもよく；Ｒ4およびＲ5は互いに独立しており、水素、アルキル、アルケニル、アリールもしくはシクロアルキルであるか、または一緒になって−ＣＯ−、−ＳＯ2−および−Ｎ＝Ｎ−の少なくとも１種を含有する縮合構造を形成する）からなる群から選択される少なくとも１種の官能基で置換された銅フタロシアニンの粒子が、回収工程の後にさらに添加される乾式混合の工程をさらに含む、請求項３〜１０のいずれか一項に記載の方法。
【請求項１３】
前記官能基が−ＳＯ3Ｈ、−ＳＯ2ＮＨＲ1または
【化１】
0005492782.tif 000005
（式中、Ｒ1は水素、アルキル、アルケニル、アリールもしくはシクロアルキルである）である、請求項１１または１２に記載の方法。
【発明の詳細な説明】
【技術分野】
【０００１】
関連出願の相互参照
本出願は、参照により本明細書に援用される、２００７年１１月１５日出願の欧州特許出願公開第０７／１２０７３８．５号明細書の優先権を主張するものである。
本発明は、小さい粒径および狭い粒度分布のイプシロン型銅フタロシアニン（ε−ＣｕＰｃ）粒子の製造方法と、前記方法に従って得られるイプシロン型銅フタロシアニン粒子と、液晶ディスプレイ（ＬＣＤ）装置の製造用の青色フィルター顔料の製造のためのその使用とに関する。
【背景技術】
【０００２】
全顔料の中で、銅フタロシアニンは特に安定であり、様々な堅牢度の観点から優れている。さらに、銅フタロシアニンは多くの結晶形態を有する。これらの結晶形態のうち、既に実用されていることが知られるものには、銅フタロシアニンのアルファ、ベータおよびイプシロン型が含まれる。緑色を帯びた青色を付与するためにベータ型を、赤みを帯びた青色を付与するためにアルファ型を使用することは一般的な方法である。しかしながら、アルファ型の使用から利用可能なものよりも赤みを帯びている、青色の付与が必要とされるとき、イプシロン型が用いられる（ＢＡＳＦ  Ｃｏｒｐｏｒａｔｉｏｎ，Ｋｉｒｃｋ  Ｏｔｈｍｅｒ  ｅｎｃｙｃｌｏｐｅｄｉａ）。
【０００３】
イプシロン型銅フタロシアニンは、アルファ型と比較して赤みを帯びた色相、高い鮮明性および高い着色力を有する。加えて、一次結晶の結晶成長に抗するそれらの耐溶剤性は、ベータ型のそれよりも高い。さらに、ベータ型への結晶変換に抗するそれらの耐溶剤性は、他の多形銅フタロシアニンのそれよりも高い。それ故、イプシロン型銅フタロシアニンは、色相の変化ならびに着色力および鮮明性の低下に関する不安が少ない著しく優れた特性を有する、結晶形態を有する分子集合体である。また、イプシロン型の熱力学的安定性は、多形結晶の中で最も安定な結晶である、ベータ型の熱力学的安定性の次にある。
【０００４】
（結晶学的に粗なまたは純粋なアルファ結晶学的相の）銅フタロシアニンは、例えば、溶剤での塩粉砕、塩の存在もしくは不存在下の乾式粉砕、その後の溶剤処理、不活性雰囲気中固体バインダーでの乾式粉砕、または乾式もしくは水性粉砕、その後の順化によって、そのベータ結晶学的形態へ容易に変換できることは繰り返し開示されてきた。
さらに、イプシロン型銅フタロシアニンの典型的な製造方法は、ソルベントソルトミリング法である。かかる方法では、イプシロン型以外の結晶を有する銅フタロシアニン粒子とイプシロン型を有する銅フタロシアニン粒子とが、長時間強い機械力を用いてビーズの存在下に有機溶剤中でミリングされる。
【０００５】
韓国特許第１００２１５９１９Ｂ号明細書は、新規銅フタロシアニン誘導体を使用するイプシロン型銅フタロシアニン顔料の製造方法を記載している。この方法は、アルファ、ガンマ型銅フタロシアニンまたはそれらの混合物に関連した５〜３０質量％の銅フタロシアニン誘導体を加える工程と、混合物を５０〜１８０℃で機械混練してベータ銅フタロシアニンへの結晶変換に限定し、かつ、イプシロン型銅フタロシアニンへの安定な結晶転移を誘導する工程とを含む。
特開２０００−２５８６２０号公報は、有機溶剤および無機塩の存在下に、クルードε−ＣｕＰｃ、セミクルードε−ＣｕＰｃをミリングする工程を含むε−ＣｕＰｃ微細顔料の製造方法を開示している。それはまた、溶剤とクルード、セミクルードまたは顔料の１質量部当たり８〜２０質量部の無機塩とを使用する、イプシロン型銅フタロシアニンクルード、窒素吸収法における９５〜１５０ｍ2／ｇ以下のＢＥＴ比表面積を有するアルファ型銅フタロシアニンまたはイプシロン型銅フタロシアニン顔料を含有するセミクルードイプシロン型銅フタロシアニンをミリングする工程と、有機溶剤および無機塩を除去する工程とを含むイプシロン型銅フタロシアニン微細顔料の製造を開示している。
【０００６】
欧州特許第１１３００６５号明細書は、イプシロン結晶学的形態への銅フタロシアニンの変換を開示している。それはまた、銅フタロシアニン、別の多環式顔料および銅フタロシアニン誘導体の湿式および乾式粉砕による顔料組成物の製造を開示している。
特開２００２−１２１４２０号公報は、イプシロン型銅フタロシアニン微細顔料の製造方法を開示している。この方法は、クルードイプシロン型銅フタロシアニンを有機溶剤と無機塩との存在下にミリングする工程を含む。かかる製造されたイプシロン型銅フタロシアニン微細顔料は、窒素吸収法における９５〜１５０ｍ2／ｇのＢＥＴ比表面積を有する。さらに、それは優れた分散性および明度を示す。
【０００７】
特開２００２−１８９１１９号公報、米国特許出願公開第２００４／２３７８４２号明細書および欧州特許第１２９９４７９号明細書は、ε型へのＣｕＰｃの変換方法およびＣｕＰｃと別の顔料との塩混練による顔料組成物の製造を開示している。特開２００７−９００７号公報は、変換プロセスでのフタルイミドアルキル化フタロシアニンと高級脂肪酸との使用をさらに開示している。
特開２００４−２４４５６３号公報は、顔料粒子がソルベントソルトミリング法に匹敵して微細化および整粒される、ε型銅フタロシアニン顔料の製造方法を記載している。前記方法では、平均粒子径が１００ｎｍより大きい粗製ε型銅フタロシアニン顔料が、平均粒子径が１０〜１００ｎｍのプレ顔料に添加される。混合物は、少量の有機溶剤を添加して乾式粉砕にかけられる。粒径調節は、ε−ＣｕＰｃ顔料の平均粒子径の変化を３０ｎｍ以下に抑制することによって行われる。
米国特許出願公開第２００５／２１５７８０号明細書は、イプシロン型銅フタロシアニンの製造方法を記載している。かかる方法は、ルイス（Ｌｅｗｉｓ）酸の存在下に８０℃〜２５０℃の範囲の温度で溶媒中銅フタロシアニンを熱処理する工程を含む。
【発明の概要】
【発明が解決しようとする課題】
【０００８】
しかしながら、先行技術のイプシロン型銅フタロシアニンを製造する前述の方法は、それらが結晶相変換および粒径減少のために過度に多くの時間を要するという点において問題を有する。従って、結晶相変換および粒径減少のための時間が短縮されたイプシロン型銅フタロシアニンを効果的に製造する方法を開発することが望まれている。
【課題を解決するための手段】
【０００９】
従って、高い結晶学的純度のイプシロン型銅フタロシアニンを得るためにより短い時間を必要とする、イプシロン型銅フタロシアニンの製造方法を提供することが本発明の第一の目的である。
本発明の別の目的は、前記方法に従って得られる小さいサイズおよび狭い粒度分布のイプシロン型銅フタロシアニン一次粒子を提供することである。
本発明のさらに別の目的は、前記イプシロン型銅フタロシアニン粒子をカラーフィルター顔料の製造におよび液晶ディスプレイ（ＬＣＤ）装置の製造に使用することである。
【図面の簡単な説明】
【００１０】
【図１】本発明の方法に使用される塩−混練システムを示す。
【図２ａ】本発明の方法に従って、塩−混練の前に得られたイプシロン型銅フタロシアニン粒子の透過電子顕微鏡写真を示す。
【図２ｂ】本発明の方法に従って、塩−混練の後に得られたイプシロン型銅フタロシアニン粒子の透過電子顕微鏡写真を示す。
【図３】市販の（日本の大日本インキ化学工業株式会社から購入された）イプシロン型銅フタロシアニン粒子の透過電子顕微鏡写真を示す。
【図４ａ】実施例１で得られる混練工程後のＣｕＰｃ粒子のＸＲＤスペクトルを示す。
【図４ｂ】比較例１で得られる混練工程後のＣｕＰｃ粒子のＸＲＤスペクトルを示す。
【発明を実施するための形態】
【００１１】
本明細書で以下、本発明は詳細に記載される。
ＬＣＤ用のカラーフィルターの青色顔料として有効に使用することができる、銅フタロシアニン（ＣｕＰｃ）を開発することが本発明の目的である。かかるフィルター（例えば、フタロシアニン）は、高度に透明、均一であり、かつ、非常に一様な厚さの層で製造することができなければならない。これらの特徴は、銅フタロシアニンの化学的純度、結晶学的純度、一次粒径および粒度分布によって決定される。この関連で、本発明は、上述の特徴を満足させる、新規なおよびより効率的な銅フタロシアニンの製造方法の開発に関する。
【００１２】
本発明はそれ故、液体および少なくとも１種の無機塩の存在下に、粒子の８０質量％超（好ましくは８５質量％超、より好ましくは９０質量％超、最も好ましくは９５質量％超）がα結晶学的形態を示す銅フタロシアニン粒子と、シードとしての２０質量％未満（好ましくは１５質量％未満、より好ましくは１０質量％未満、最も好ましくは５質量％未満）のε結晶学的形態を示す粒子とを２つ以上の異なる温度で混練する工程を含む、ε結晶学的形態を示す銅フタロシアニン粒子の製造方法に関する。
【００１３】
本発明の方法は好ましくは、次の２つの工程によって特徴づけられる：１）ベータ結晶学的形態からアルファ結晶学的形態への銅フタロシアニンの結晶相変換；および２）アルファ結晶学的形態からイプシロン結晶学的形態への銅フタロシアニンの結晶相変換ならびに混練による銅フタロシアニンの粒子の一次粒径減少。
【００１４】
本発明の方法によって最終的に得られる銅フタロシアニンの平均一次粒径は、市販の製品の平均一次粒径より小さい、一般に３０ｎｍ以下、好ましくは２０ｎｍ以下である。より小さい粒径を有するイプシロン型銅フタロシアニンは、カラーフィルターのより良好なコントラストをもたらすので、それらはＬＣＤ装置のための青色フィルターとして有効に使用することができる。平均一次粒径は、透過電子顕微鏡（ＴＥＭ）画像において集合体を形成する少なくとも５０個の一次粒子を選択し、次にそれらの縦径の平均値を得ることによって測定することができる。
【００１５】
本発明の方法に使用されるα結晶学的形態を示す銅フタロシアニン粒子は、任意の方法によって製造することができる。それらは、酸ペースト法を用いることによってβ結晶学的形態を示す銅フタロシアニンから製造されることが好ましい。ベータ型銅フタロシアニンは、東洋インキ（日本）、大日本インキ化学工業株式会社（日本）等々の様々な会社から商業的に入手可能である。ベータ型銅フタロシアニンは、酸ペースト化によってアルファ型への結晶相変換にかけられる。酸ペースト化は、好ましくは粗製の顔料の酸への好ましくは完全な溶解、その後の沈澱を意味する。硫酸、クロロスルホン酸およびポリリン酸などの酸を使用することが好ましい。用いられる沈澱媒体は一般に水、有機溶剤またはそれらの混合物を含む。沈澱は好ましくは乱流条件下に行われる。かかる処理は、例えばウルマンの工業化学百科事典、第５完全改訂版（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｆｉｆｔｈ  Ｃｏｍｐｌｅｔｅｌｙ  Ｒｅｖｉｓｅｄ  Ｅｄｉｔｉｏｎ）、１９９２年、第Ａ２０巻、２２５−２２６ページに記載されている。
【００１６】
工程２において、アルファ型銅フタロシアニンは、結晶相変換および粒径減少のための混練にかかられる。
【００１７】
それを塩と混練する工程は液体の存在下に行われる。好ましい塩混練プロセスを達成するために、単軸混練スクリュー型および二軸混練スクリュー型を含む、当該技術分野において周知の典型的な連続混練装置を用いることが可能である。好ましい実施形態では、本発明は、図１に例示される、塩混練システムを用いる。
【００１８】
混練工程は、液体および少なくとも１種の無機塩の存在下に２つ以上の異なる温度で実施される。具体的には、混練は、時間に応じた温度プロフィールが０に等しい時間に対する温度の少なくとも２つの微分係数（ｄＴ／ｄｔ）を示すような温度条件下に行われてもよい。前記「ｄＴ／ｄｔ＝０である少なくとも２つの温度」は、少なくとも１０℃、好ましくは少なくとも２０℃、より好ましくは４０℃、最も好ましくは５０℃だけ異なることができる。本発明の別の実施形態では、混練工程中の温度は、絶えず変わる温度プロフィール下に連続的に、または少なくとも１回（段階的に）変えられてもよい。好ましくは、混練は、第１温度が８０〜１５０℃（好ましくは１００〜１２０℃）であり、第２温度が３０〜８０℃（好ましくは５０〜６０℃）である、第１温度で、次に第２温度で行われる。
【００１９】
混練工程は、一般に２時間以上、好ましくは３時間以上、より好ましくは５時間以上、最も好ましくは６時間以上である継続期間実施される。かかる継続期間は、一般に３６時間以下、好ましくは１８時間以下、より好ましくは１２時間以下、最も好ましくは８時間以下である。
【００２０】
混練工程のために好適な液体には、水、Ｎ−メチル−２−ピロリドン、スルホラン、Ｎ，Ｎ−ジメチルホルムアミド、ジエチレングリコール、Ｎ−メチルホルムアミド、ジアセトンアルコール、グリセリン、エチレングリコール、プロピレングリコール、ポリプロピレングリコール、２−ブトキシエタノール、トリエチレングリコール、ジエチレングリコールモノメチルエーテル、トリエチレングリコールモノメチルエーテル、ジプロピレングリコールモノメチルエーテル、１−メトキシ−２−プロパノール、１−エトキシ−２−プロパノール、ケトン、キノリン、および上記の少なくとも２種の任意の混合物が含まれてもよいが、それに限定されない。さらに、液体は好ましくはＮ−メチル−２−ピロリドンである。液体は、塩酸、硝酸、硫酸、リン酸、酢酸、ギ酸などのような無機および有機酸、ならびにアンモニウムカチオンまたは金属カチオンを有するそれらの塩、好ましくは硫酸または硫酸リチウム、硫酸カリウム等々の金属カチオンを有する硫酸塩から選択される少なくとも１種を添加剤としてさらに含んでもよい。
【００２１】
混練工程において、質量比による液体対イプシロン型銅フタロシアニンの割合は一般に、０．５以上、より好ましくは１以上である。かかる割合は一般に、１０以下、より好ましくは７以下、さらにより好ましくは５以下、その上より好ましくは３以下、最も好ましくは１．５以下である。
【００２２】
本発明による混練工程において、塩混練プロセスのために好適な無機塩には、必要に応じておよび可能ならば結晶水を含有してもよい、硫酸アルミニウム、硫酸ナトリウム、塩化カルシウム、塩化カリウムまたは塩化ナトリウム、好ましくは塩化ナトリウムが含まれるが、それに限定されない。質量比による塩対イプシロン型銅フタロシアニンの割合は一般に、２以上、好ましくは４以上である。かかる割合は一般に、４０以下、より好ましくは２０以下、より好ましくは１５以下、その上より好ましくは１０以下、最も好ましくは６以下である。
【００２３】
無機塩は、一般に０．３μｍ以上である平均粒子を有する。かかる平均粒径は、粒度分析計（Ｐａｒｔｉｃｌｅ  Ｓｉｚｅ  Ａｎａｌｙｚｅｒ）を用いることによって測定された、一般に２００μｍ以下、好ましくは５０μｍ以下である。無機塩は、好ましくは少なくとも１０ｇ／１００ｍｌの水の程度まで一般に水に可溶である。
【００２４】
本発明に使用される塩混練システムの回転速度は、混練される組成物が一様な割合で均一に移動されるように、（必要に応じて）冷却を考慮して、調節されるべきである。塩混練の間ずっと回転速度を３０〜１５０ｒｐｍ、より好ましくは５０〜１２０ｒｐｍの範囲に維持することが好ましい。
【００２５】
上記の混練工程によって、アルファ型銅フタロシアニンは、粒度分析計（Ｐａｒｔｉｃｌｅ  Ｓｉｚｅ  Ａｎａｌｙｚｅｒ）によって測定されたＤ10およびＤ90百分率から求められた、狭い粒度分布を有するイプシロン結晶学的形態へ効果的に変換することができる。
【００２６】
本発明による方法は、次の工程：
ａ）液体および無機塩を除去することによって銅フタロシアニン粒子を回収することによる回収工程（工程３）
をさらに含んでもよい。
【００２７】
回収工程は、任意の方法、例えば任意の適切なフィルターを使用する濾過、デカンテーション、遠心分離などによって実施することができる。好ましくは、濾過を、ε結晶学的形態を示す銅フタロシアニン粒子を分離するために用いることができる。
【００２８】
混練工程後に、銅フタロシアニン粒子は、無機塩および液体を除去することによって回収される。この除去は任意の方法によって行うことができる。それは無機塩および液体を水、特に脱塩水で洗い流すことによって行われることが好ましい。
【００２９】
本発明による方法は、回収工程の後にさらなる乾燥工程を含んでもよい。乾燥工程は、１０-1Ｐａ以上および１０5Ｐａ以下の圧力に対して−２０℃以上および２５０℃以下の温度で好ましくは行われ、約１０4Ｐａの圧力に対して約８０℃の温度で行われることが非常に特に好ましい。
【００３０】
イプシロン結晶学的形態を示す生成銅フタロシアニン粒子の分散性を高めるために、官能基で置換された銅フタロシアニンの粒子（分散助剤）が、本発明による方法の酸ペースト化工程および／または混練工程中にさらに添加されてもよい。加えて、本発明の方法は、官能基で置換された銅フタロシアニンの粒子が回収工程ｃ）の後にさらにブレンドされる、乾式混合の工程をさらに含んでもよい。
【００３１】
本発明において分散助剤として使用される銅フタロシアニンの粒子は、−ＳＯ3Ｍ、−ＳＯ2ＮＲ1Ｒ2および−Ｒ3−ＮＲ4Ｒ5（式中、Ｒ1およびＲ2は互いに独立しており、水素、アルキル、アルケニル、アリールもしくはシクロアルキルであり；Ｍはプロトン、アンモニウムカチオンまたは金属カチオンであり；Ｒ3は単結合、アルキレン、アリーレンであり、前記アルキレンおよびアリーレンは少なくとも１種の置換基で置換されていてもよく；Ｒ4およびＲ5は互いに独立しており、水素、アルキル、アルケニル、アリールもしくはシクロアルキルであるか、または一緒になって−ＣＯ−、−ＳＯ2−および−Ｎ＝Ｎ−の少なくとも１種を含有する縮合構造を形成する）から選択される少なくとも１種の官能基で置換されていてもよい。
【００３２】
より好ましくは、銅フタロシアニンの粒子は、−ＳＯ3Ｈ、−ＳＯ2ＮＨＲ1（式中、Ｒ1は水素、アルキル、アルケニル、アリール、シクロアルキルまたは
【化１】
0005492782.tif 000002
である）の官能基で置換されていてもよい。
【００３３】
好ましい実施形態では、本発明による方法は、次の工程：
１）α結晶学的形態を示す銅フタロシアニン粒子を、酸ペースト法を用いることによってβ結晶学的形態を示す銅フタロシアニン粒子から製造する工程；
２）工程１）で製造された銅フタロシアニン粒子およびε結晶学的形態を示す銅フタロシアニン粒子を少なくとも１種の無機塩および液体と混練する工程；ならびに
３）液体および無機塩を除去することによって銅フタロシアニン粒子を回収する工程
を含む。
【００３４】
当該技術分野における既存の方法と比較して混練時間を減らすにもかかわらず、本発明の方法は、より小さい平均一次粒径、より狭い粒度分布およびより良好な一次粒子の形を有するイプシロン型銅フタロシアニンを得ることができる。
【００３５】
平均一次粒径は、一般に３０ｎｍ以下、好ましくは２０ｎｍ以下である。
【００３６】
粒度分布（ＰＳＤ）は、粒度分析計（Ｐａｒｔｉｃｌｅ  Ｓｉｚｅ  Ａｎａｌｙｚｅｒ）（ＰＳＡ）によって測定される。粒度分布の狭さは、ＰＳＡによって測定されるＤ10およびＤ90値から特徴づけられる。
【００３７】
ＣｕＰｃ粒子の一次粒子の形は、それらのＴＥＭ画像によって観察されるとき、好ましくは球状である。
【００３８】
本発明の一実施形態はα−結晶学的形態を示すＣｕＰｃ粒子が容易にε−結晶学的形態に変換される混練工程中の温度条件の修正を提供し、さらに本方法は、結晶相変換および粒径減少のための時間を削減すると考えられる。
【００３９】
本発明は、液体および少なくとも１種の無機塩の存在下に、粒子の８０質量％より多くがα結晶学的形態を示し、粒子の２０質量％未満がε結晶学的形態を示す銅フタロシアニン粒子を２つ以上の異なる温度で混練する工程を含む、イプシロン結晶学的形態を示す銅フタロシアニン粒子の製造方法を提供する。
【００４０】
本発明の方法は、次の工程：
ａ）液体および無機塩を除去することによって銅フタロシアニン粒子を回収することによる回収工程
をさらに含んでもよい。
【００４１】
本発明の方法では、粒子がアルファ型を示す銅フタロシアニンは、酸ペースト法を用いることによってベータ型を示す銅フタロシアニン粒子から製造することができる。
【００４２】
本発明の方法に使用される液体には、水、Ｎ−メチル−２−ピロリドン、スルホラン、Ｎ，Ｎ−ジメチルホルムアミド、ジエチレングリコール、Ｎ−メチルホルムアミド、ジアセトンアルコール、グリセリン、エチレングリコール、プロピレングリコール、ポリプロピレングリコール、２−ブトキシエタノール、トリエチレングリコール、ジエチレングリコールモノメチルエーテル、トリエチレングリコールモノメチルエーテル、ジプロピレングリコールモノメチルエーテル、１−メトキシ−２−プロパノール、１−エトキシ−２−プロパノール、ケトンおよびキノリンからなる群から選択される少なくとも１種の液体が含まれるが、それに限定されない。液体は、塩酸、硝酸、硫酸、リン酸、酢酸、ギ酸などのような無機および有機酸、ならびにアンモニウムカチオンまたは金属カチオンを有するそれらの塩から選択される少なくとも１種を添加剤としてさらに含んでもよい。具体的には、硫酸または硫酸塩が本発明の幾つかの実施形態で添加される。
【００４３】
−ＳＯ3Ｍ、−ＳＯ2ＮＲ1Ｒ2および−Ｒ3−ＮＲ4Ｒ5（式中、Ｒ1およびＲ2は互いに独立しており、水素、アルキル、アルケニル、アリールもしくはシクロアルキルであり；Ｍはプロトン、アンモニウムカチオンまたは金属カチオンであり；Ｒ3は単結合、アルキレン、アリーレンであり、前記アルキレンおよびアリーレンは少なくとも１種の置換基で置換されていてもよく；Ｒ4およびＲ5は互いに独立しており、水素、アルキル、アルケニル、アリールもしくはシクロアルキルであるか、または一緒になって−ＣＯ−、−ＳＯ2−および−Ｎ＝Ｎ−の少なくとも１種を含有する縮合構造を形成する）からなる群から選択されてもよい、少なくとも１種の官能基で置換された銅フタロシアニンの粒子を加熱、酸ペースト工程または混練中にさらに添加することが好ましい。本発明の幾つかの具体的な実施形態では、その１つがフタルイミドメチル（
【化２】
0005492782.tif 000003
）置換ＣｕＰｃであり、他のものがスルホン酸置換ＣｕＰｃである、２つのＣｕＰｃ誘導体が、混練工程または酸ペースト工程中に順次加えられる。
【００４４】
あるいはまた、本発明の方法は、−ＳＯ3Ｍ、−ＳＯ2ＮＲ1Ｒ2および−Ｒ3−ＮＲ4Ｒ5（式中、Ｒ1およびＲ2は互いに独立しており、水素、アルキル、アルケニル、アリールもしくはシクロアルキルであり；Ｍはプロトン、アンモニウムカチオンまたは金属カチオンであり；Ｒ3は単結合、アルキレン、アリーレンであり、前記アルキレンおよびアリーレンは少なくとも１種の置換基で置換されていてもよく；Ｒ4およびＲ5は互いに独立しており、水素、アルキル、アルケニル、アリールもしくはシクロアルキルであるか、または一緒になって−ＣＯ−、−ＳＯ2−および−Ｎ＝Ｎ−の少なくとも１種を含有する縮合構造を形成する）からなる群から選択されてもよい、少なくとも１種の官能基で置換された銅フタロシアニンの粒子が回収工程ｃ）の後に分散助剤として銅フタロシアニン粒子とさらにブレンドされる、乾式混合の工程をさらに含んでもよい。
【００４５】
好ましくは、本発明において分散助剤として使用される銅フタロシアニンの粒子は、−ＳＯ3Ｈ、−ＳＯ2ＮＨＲ1（式中、Ｒ1は水素、アルキル、アルケニル、アリールまたはシクロアルキル、または
【化３】
0005492782.tif 000004
である）
の官能基で置換されていてもよい。
【００４６】
本発明はまた、本発明の方法に従って得られるイプシロン形態銅フタロシアニン粒子に関する。本発明はさらに、カラーフィルター顔料の製造におけるその使用に関する。
【００４７】
さらに、本発明は、本発明の方法に従って製造されるイプシロン型銅フタロシアニン粒子を含むカラーフィルター顔料に関する。また、本発明は、液晶ディスプレイ装置の製造におけるその使用に関する。
【実施例】
【００４８】
本明細書で以下、本発明は、実施例および比較例に関連して詳細に説明される。しかしながら、これらの例は、本発明の範囲を限定すると決して解釈されるべきではない。さらに、単位は、特に記載しない限り質量によって表す。
【００４９】
実施例１．イプシロン型銅フタロシアニンの製造
１）ベータ型からアルファ型への銅フタロシアニンの結晶相変換
８０質量部の粗製銅フタロシアニンを８００質量部の９５質量％硫酸に加える。さらに、得られた混合物を３時間撹拌して硫酸中の懸濁液または溶液を調製する。懸濁液または溶液を８Ｌの水に２回注いでアルファ型銅フタロシアニンを得て、それを次に熱風下に乾燥させる。生じた固体を粉体化した後、アルファ型銅フタロシアニンを結晶学的収率の観点からほぼ定量的に得て、それをＸＲＤ研究によって確認する。
【００５０】
２）アルファ結晶学的形態からイプシロン結晶学的形態への結晶相変換および粒径減少のための銅フタロシアニン粒子の混練
実験室規模混練機に、ε結晶学的形態を示す５０質量部の得られた銅フタロシアニン粒子および１２質量部のイプシロン型銅フタロシアニンを、８０質量部のジエチレングリコールおよび４００質量部の塩化ナトリウムと一緒に加える。混合物を、５０ｒｐｍの回転速度で、１３０℃で２時間（第１段階）、次に同一の回転速度で、８０℃で８時間（第２段階）混練する。混練工程中に、その１つがフタルイミドメチル置換ＣｕＰｃであり、他のものがスルホン酸置換ＣｕＰｃである、２つのＣｕＰｃ誘導体を順次加える。混練後に、得られた粒子を濾過によって精製し、８０℃の温度、１０4Ｐａの圧力で乾燥させる。粒子をＴＥＭで分析すると、得られた銅フタロシアニン粒子は、市販の銅フタロシアニン粒子（日本の大日本インキ化学工業株式会社から購入された）のそれらと比較してより小さい一次粒径およびより良好な粒子の形を有する。さらに、図４ａに示されるように、アルファ結晶相に相当する、６．７１４に実質的なピークは全くない。従って、アルファ相のＣｕＰｃ粒子は混練工程中にイプシロン相に完全に変換されたと考えられる。
【００５１】
比較例１
混練を、実施例１と同一の混練時間の間ずっと一定温度（８０℃）で：第１段階：８０℃で；および第２段階：８０℃で行う。製造された粒子は、かなり、未転化銅フタロシアニン（ＣｕＰｃ）粒子（すなわち、アルファ結晶型に相当する）を含有し、その存在は下のＸＲＤスペクトル（図４ａおよび４ｂ）の６．７１４のピークによって確認することができる。
【００５２】
様々な修正および変形が本発明の趣旨および範囲から逸脱することなく行われ得ることは当業者に明らかであろう。従って、本開示は本発明の修正および変形を、それらが添付の特許請求の範囲およびそれらの均等物の範囲内に入るという条件で、包含することが意図される。
【図１】
0005492782.tif 000006
【図２ａ】
0005492782.tif 000007
【図２ｂ】
0005492782.tif 000008
【図３】
0005492782.tif 000009
【図４ａ】
0005492782.tif 000010
【図４ｂ】
0005492782.tif 000011